(57)【要約】【課題】  経時的な粘度変化が非常に少なく、粘度安定性により優れ、かつ、積層体を形成した際にグリーンシートとの接着性に優れた導電性ペーストを提供する。【解決手段】  導電性粉末、セラミック粉末、分散剤、バインダー樹脂、及び有機溶剤を含む導電性ペーストであって、分散剤が３．５以上７．０以下のＨＬＢ値を有する第１の分散剤を含有し、第１の分散剤の含有量が、導電性ペースト１００質量％に対して、０．４質量％以上１質量％以下であり、かつ、分散剤の総含有量が、導電性ペースト１００質量％に対して、０．４質量％以上２質量％以下であることを特徴とする導電性ペースト【選択図】なし【特許請求の範囲】
【請求項１】
導電性粉末、セラミック粉末、分散剤、バインダー樹脂、及び有機溶剤を含む導電性ペーストであって、
前記分散剤が３．５以上７．０以下のＨＬＢ値を有する第１の分散剤を含有し、
前記第１の分散剤の含有量が、導電性ペースト１００質量％に対して、０．４質量％以上１質量％以下であり、
かつ、前記分散剤の総含有量が、導電性ペースト１００質量％に対して、０．４質量％以上２質量％以下である
ことを特徴とする導電性ペースト。
【請求項２】
前記第１の分散剤が、下記一般式（１）で示されるアミン系分散剤であることを特徴とする請求項１に記載の導電性ペースト。
【化１】
2020053348.tif 000008
（ただし、式（１）中、Ｒ１は炭素数８〜１６のアルキル基、アルケニル基、又は、アルキニル基を表し、Ｒ２はオキシエチレン基、オキシプロピレン基、又は、メチレン基を表し、Ｒ３はオキシエチレン基、又は、オキシプロピレン基を表し、Ｒ２及びＲ３は、同一でもよく、又は、異なっていてもよい。また、式（１）中のＮ原子と、Ｒ２及びＲ３中のＯ原子とは直接結合せず、かつ、Ｙは０〜２の数であり、Ｚは１〜２の数である。）
【請求項３】
前記分散剤が、下記一般式（２）で示されるアミノ酸系分散剤である第２の分散剤を更に含有することを特徴とする請求項１又は請求項２に記載の導電性ペースト。
【化２】
2020053348.tif 000009
（ただし、式（２）中、Ｒ４は、炭素数１０〜２０の鎖状炭化水素基を表す。）
【請求項４】
前記導電性粉末が、Ａｇ、Ｐｄ、Ｎｉ、Ｃｕ、Ｐｔ、Ａｕ、及び、これらの合金の中から選ばれる１種以上の粉末であることを特徴とする請求項１〜３のいずれか１項に記載の導電性ペースト。
【請求項５】
前記導電性粉末を、導電性ペースト１００質量％に対して、４０質量％以上６０質量％以下含有することを特徴とする請求項１〜４のいずれか１項に記載の導電性ペースト。
【請求項６】
前記導電性粉末の平均粒径が、０．０１μm以上１．０μm以下であることを特徴とする請求項１〜５のいずれか１項に記載の導電性ペースト。
【請求項７】
前記セラミック粉末がＢａＴｉＯ３であり、セラミック粉末１００質量％に対して、ＢａＴｉＯ３を８０質量％以上含有することを特徴とする請求項1〜６のいずれか１項に記載の導電性ペースト。
【請求項８】
前記セラミック粉末が、導電性ペースト１００質量％に対して、２質量％以上３０質量％以下含有することを特徴とする請求項１〜７のいずれか１項に記載の導電性ペースト。
【請求項９】
前記セラミック粉末の平均粒径が０．０２μｍ以上０．２μｍ以下であることを特徴とする請求項１〜８のいずれか１項に記載の導電性ペースト。
【請求項１０】
前記バインダー樹脂が、セルロース系樹脂、アクリル系樹脂、及びブチラール系樹脂のうち少なくとも１種を含有することを特徴とする請求項１〜９のいずれか１項に記載の導電性ペースト。
【請求項１１】
請求項１〜１０のいずれか１項に記載の導電性ペーストを用いて形成した導体を有することを特徴とする電子部品。
【請求項１２】
請求項１〜１０のいずれか１項に記載の導電性ペーストを用いて形成した内部電極層と誘電体層とを積層した積層体を有することを特徴とする積層セラミックコンデンサ。
【発明の詳細な説明】
【技術分野】
【０００１】
本発明は導電性ペースト、及びその導電性ペーストを用いて形成された電子部品及び積層セラミックコンデンサに関する。
【背景技術】
【０００２】
電子部品の軽薄短小化が進み、チップ部品である積層セラミックコンデンサについても小型、大容量化の要求がますます高まりつつある。積層セラミックコンデンサは、複数の誘電体層と複数の内部電極層とが交互に積層した構造を有しており、内部電極層と誘電体層を薄くすることにより、積層セラミックコンデンサの小型、大容量化を図ることができる。
【０００３】
積層セラミックコンデンサは、例えば、次のような工程を経て製造される。まず、チタン酸バリウム（ＢａＴｉＯ３）等の誘電体粉末と、ポリビニルブチラール、アクリル等の有機バインダーとを含有するグリーンシートの表面上に、導電粉末を含有する内部電極用の導電性ペーストを所定のパターンで印刷し、これを乾燥して乾燥膜を形成する。次に、乾燥膜とグリーンシートとが交互に重なるよう、乾燥膜を有するグリーンシートを積層した後、熱圧着し、圧着体を形成する。この圧着体を目的の大きさに切断した後、所定の温度および雰囲気で脱バインダー処理を行い、続いて内部電極と誘電体の焼結を目的として焼成する。焼成後に得られる素体の両端部に、積層セラミックコンデンサと外部デバイスを接合するための外部電極が取り付け、積層セラミックコンデンサが得られる。
【０００４】
内部電極用の導電性ペーストは、例えば、導電性粉末、セラミック粉末、有機バインダー樹脂、有機溶剤を含む。さらに、導電性ペーストに所定のレオロジー特性を付与し、無機物の安定分散を行わせる目的で有機添加剤等を含有させてもよい。これらの材料は、例えば、ボールミル、ビーズミル、３本ロールミル等によって分散処理され、最終的に目的の粘度に合わせ込むため希釈剤と呼ばれる有機溶剤が加えられて完成する。希釈剤に用いる有機溶剤は、導電性ペースト作製時に使用した有機溶剤と同じものを用いても良いし、別の有機溶剤を用いても良い。
【０００５】
近年の電子部品の小型化による、内部電極の薄膜化に伴い、導電性粉末も小粒径化する傾向がある。導電性粉末の粒径が小さくなると、その粒子表面の比表面積が大きくなるため、導電性粉末の表面活性が高くなり、導電性ペーストの分散性の低下や、粘度特性の低下を生じてしまったり、その粘度が経時的に変化してしまったりする場合がある。
【０００６】
そこで、導電性ペーストの経時的な粘度特性の改善の試みがなされている。例えば、特許文献１には、少なくとも金属成分と、酸化物と、分散剤と、バインダー樹脂とを含有する導電性ペーストであって、金属成分は、その表面組成が、特定の組成比を有するＮｉ粉末であり、分散剤の酸点量は、５００〜２０００μｍｏｌ／ｇであり、バインダー樹脂の酸点量は、１５〜１００μｍｏｌ／ｇである導電性ペーストが記載されている。そして、特許文献１によれば、この導電性ペーストは、良好な分散性と粘度安定性を有するとされている。
【０００７】
また、特許文献２には、導電性粉末、樹脂、有機溶剤、ＴｉＢａＯ３を主とするセラミックス粉末の共材、および凝集抑制剤からなる内部電極用導電ペーストであって、前記凝集抑制剤の含有量が０．１重量％以上５重量％以下であり、前記凝集抑制剤が、特定の構造式で示される３級アミン又は２級アミンである内部電極用導電ペーストが記載されている。特許文献２によれば、この内部電極用導電ペーストは、共材成分の凝集を抑制し、長期保管性に優れ、積層セラミックコンデンサの薄膜化を可能とできるとされている。
【先行技術文献】
【特許文献】
【０００８】
【特許文献１】特開２０１５−２１６２４４号公報
【特許文献２】特開２０１３−１４９４５７号公報
【発明の概要】
【発明が解決しようとする課題】
【０００９】
しかしながら、近年の電子部品の小型化による内部電極の薄膜化に伴い、印刷精度にも高い精度が要求されつつあり、印刷時期の差による変化が極力起きない様、経時的な粘度特性のさらなる安定性向上が求められている。
【００１０】
本発明は、この様な状況に鑑み、経時的な粘度変化が非常に少なく、粘度安定性により優れ、かつ、積層体（圧着体）を形成した際にグリーンシートとの接着性に優れた導電性ペーストを提供することを目的としている。
【課題を解決するための手段】
【００１１】
本発明の第１の態様では、導電性粉末、セラミック粉末、分散剤、バインダー樹脂、及び有機溶剤を含む導電性ペーストであって、分散剤が３．５以上７．０以下のＨＬＢ値を有する第１の分散剤を含有し、第１の分散剤の含有量が、導電性ペースト１００質量％に対して、０．４質量％以上１質量％以下であり、かつ、分散剤の総含有量が、導電性ペースト１００質量％に対して、０．４質量％以上２質量％以下であることを特徴とする導電性ペーストが提供される。
【００１２】
また、第１の分散剤が、下記一般式（１）で示されるアミン系分散剤であることが好ましい。
【化１】
2020053348.tif 000002
（ただし、式（１）中、Ｒ１は炭素数８〜１６のアルキル基、アルケニル基、又は、アルキニル基を表し、Ｒ２はオキシエチレン基、オキシプロピレン基、又は、メチレン基を表し、Ｒ３はオキシエチレン基、又は、オキシプロピレン基を表し、Ｒ２及びＲ３は、同一でもよく、又は、異なっていてもよい。また、式（１）中のＮ原子と、Ｒ２及びＲ３中のＯ原子とは直接結合せず、かつ、Ｙは０〜２の数であり、Ｚは１〜２の数である。）
【００１３】
また、分散剤が、下記一般式（２）で示されるアミノ酸系分散剤である第２の分散剤を更に含有することが好ましい。
【００１４】
【化２】
2020053348.tif 000003
（ただし、式（２）中、Ｒ４は、炭素数１０〜２０の鎖状炭化水素基を表す。）
【００１５】
また、導電性粉末が、Ａｇ、Ｐｄ、Ｎｉ、Ｃｕ、Ｐｔ、Ａｕ及びこれらの合金の中から選ばれる１種以上の導電性粉末であることが好ましい。また、導電性粉末が、導電性ペースト１００質量％に対して、４０質量％以上６０質量％以下含有することが好ましい。また、導電性粉末の平均粒径が、０．０１μm以上１．０μm以下であることが好ましい。
【００１６】
また、セラミック粉末がＢａＴｉＯ３であり、セラミック粉末１００質量％に対して、ＢａＴｉＯ３を８０質量％以上含有することが好ましい。また、セラミック粉末が、導電性ペースト１００質量％に対して、２質量％以上３０質量％以下含有することが好ましい。また、セラミック粉末の平均粒径が０．０２μｍ以上０．２μｍ以下であることが好ましい。また、バインダー樹脂が、セルロース系樹脂、アクリル系樹脂、及びブチラール系樹脂のうち少なくとも１種を含有することが好ましい。
【００１７】
本発明の第２の態様では、上記導電性ペーストを用いて形成した導体を有することを特徴とする電子部品が提供される。
【００１８】
本発明の第３の態様では、導電性ペーストを用いて形成した内部電極層と誘電体層とを積層した積層体を有することを特徴とする積層セラミックコンデンサが提供される。
【発明の効果】
【００１９】
本発明の導電性ペーストを用いて形成された電子部品は、導電性ペーストの粘度経時変化量が非常に少なく密着性に優れるため、同一ロットの導電性ペーストを用いて電子部品を製造する場合、その製造時期に依らず、再現性良く同じ形状、特性を有する導体を形成することができ、製品特性においてもバラツキの小さい電子部品を安定して製造することができる。また、本発明の導電性ペーストは、積層体（圧着体）を形成した際にグリーンシートとの接着性に優れる。
【図面の簡単な説明】
【００２０】
【図１】図１は、実施形態に係る積層セラミックコンデンサを示す斜視図及び断面図である。
【発明を実施するための形態】
【００２１】
本実施形態の導電性ペーストは、導電性粉末、セラミック粉末、分散剤、バインダー樹脂及び有機溶剤を含む。以下、各成分について詳細に説明する。
【００２２】
（導電性粉末）
導電性粉末は、特に限定されず、金属粉末を用いることができ、例えば、Ａｇ、Ｐｄ、Ｎｉ、Ｃｕ、Ｐｔ、Ａｕ、及びこれらの合金から選ばれる少なくとも１種の金属粉末を用いることができる。これらの中でも、導電性、耐食性及びコストの観点から、Ｎｉ、またはその合金の粉末が好ましい。Ｎｉ合金としては、例えば、Ｍｎ、Ｃｒ、Ｃｏ、Ａｌ、Ｆｅ、Ｃｕ、Ｚｎ、Ａｇ、Ａｕ、ＰｔおよびＰｄからなる群より選択される少なくとも１種以上の元素とＮｉとの合金（Ｎｉ合金）を用いることができる。Ｎｉ合金における母相となるＮｉの含有量は、例えば、５０質量％以上、好ましくは８０質量％以上である。また、Ｎｉ粉末等の導電性粉末は、脱バインダー処理の際、バインダー樹脂の部分的な熱分解による急激なガス発生を抑制するために、数百ｐｐｍ程度のＳを含んでもよい。
【００２３】
導電性粉末の平均粒径は、好ましくは０．０１μｍ以上１．０μｍ以下であり、より好ましくは０．０５μｍ以上０．５μｍ以下である。導電性粉末の平均粒径が上記範囲である場合、薄膜化した積層セラミックコンデンサの内部電極用ペーストとして好適に用いることができ、例えば、乾燥膜の平滑性及び乾燥膜密度が向上する。
【００２４】
導電性粉末の平均粒径は、ＢＥＴ法に基づいて比表面積値から算出した値である。算出式は次の通りである。
平均粒径＝６／Ｓ．Ａ×ρ
(ρ：各粉末の真密度（ニッケルの場合は８．９)、Ｓ．Ａ：各粉末の比表面積値）
【００２５】
導電性粉末の含有量は、導電性ペースト１００質量％に対して、例えば、３０質量％以上７０質量％以下であってもよく、好ましくは４０質量％以上６０質量％以下であり、より好ましくは４０質量％以上５０質量％以下である。導電性粉末の含有量が上記範囲である場合、導電性及び分散性に優れる。
【００２６】
（セラミック粉末）
セラミック粉末としては、特に限定されず、例えば、積層セラミックコンデンサの内部電極用ペーストである場合、適用する積層セラミックコンデンサの種類により適宜、公知のセラミック粉末から選択される。セラミック粉末としては、例えば、Ｂａ及びＴｉを含むペロブスカイト型酸化物が挙げられ、好ましくはチタン酸バリウム（ＢａＴｉＯ３）である。なお、セラミック粉末としてＢａＴｉＯ３を用いる場合は、セラミック粉末１００質量％に対してＢａＴｉＯ３の含有量を８０質量％以上とするのが好ましい。
【００２７】
セラミック粉末としては、チタン酸バリウムを主成分とし、酸化物を副成分として含むセラミック粉末を用いてもよい。酸化物としては、Ｍｎ、Ｃｒ、Ｓｉ、Ｃａ、Ｂａ、Ｍｇ、Ｖ、Ｗ、Ｔａ、Ｎｂおよび１種類以上の希土類元素の酸化物が挙げられる。このようなセラミック粉末としては、例えば、チタン酸バリウム（ＢａＴｉＯ３）のＢａ原子やＴｉ原子を他の原子、例えば、Ｓｎ、Ｐｂ、Ｚｒなどで置換したペロブスカイト型酸化物強誘電体のセラミック粉末が挙げられる。
【００２８】
内部電極用ペーストにおいては、積層セラミックコンデンサのグリーンシートを構成する誘電体セラミック粉末と同一組成の粉末を用いてもよい。これにより、焼結工程における誘電体層と内部電極層との界面での収縮のミスマッチによるクラック発生が抑制される。このようなセラミック粉末としては、上記以外に、例えば、ＺｎＯ、フェライト、ＰＺＴ、ＢａＯ、Ａｌ２Ｏ３、Ｂｉ２Ｏ３、Ｒ（希土類元素）２Ｏ３、ＴｉＯ２、Ｎｄ２Ｏ３などの酸化物が挙げられる。なお、セラミック粉末は、１種類を用いてもよく、２種類以上を用いてもよい。
【００２９】
セラミック粉末の平均粒径は、例えば、０．０１μｍ以上０．５μｍ以下であり、好ましくは０．０２μｍ以上０．２μｍ以下であり、より好ましくは０．０３μｍ以上０．１μｍ以下の範囲である。セラミック粉末の平均粒径が上記範囲であることにより、内部電極用ペーストとして用いた場合、十分に細く薄い均一な内部電極を形成することができる。
【００３０】
セラミック粉末の平均粒径は、ＢＥＴ法に基づいて比表面積値から算出した値である。算出式は次の通りである。
平均粒径＝６／Ｓ．Ａ×ρ
(ρ：各粉末の真密度（チタン酸バリウムの場合は６．１)、Ｓ．Ａ：各粉末の比表面積値）
【００３１】
セラミック粉末の含有量は、導電性ペースト１００質量％に対して、好ましくは２質量％以上３０質量％以下であり、より好ましくは５質量％以上２５質量％以下である。導電性粉末の含有量が上記範囲である場合、導電性及び分散性に優れる。
【００３２】
（バインダー樹脂）
バインダー樹脂としては、特に限定されず、公知の樹脂を用いることができる。バインダー樹脂としては、セルロース系樹脂、アクリル系樹脂、及びブチラール系樹脂のうち少なくとも１種を含有することが好ましい。セルロール系樹脂としては、例えば、メチルセルロース、エチルセルロース、エチルヒドロキシエチルセルロース、ニトロセルロースなどが挙げられ、ブチラール系樹脂としては、ポリビニルブチラールなどが挙げられる。中でも、溶剤への溶解性、燃焼分解性の観点などからエチルセルロースを含むことが好ましい。また、内部電極用ペーストとして用いる場合、グリーンシートとの接着強度を向上させる観点からブチラール樹脂を含む、又は、ブチラール樹脂を単独で使用してもよい。バインダー樹脂は、１種類を用いてもよく、又は、２種類以上を用いてもよい。バインダー樹脂は、例えば、セルロース系の樹脂とブチラール樹脂とを用いることができる。また、バインダー樹脂の分子量は、例えば、２００００〜２０００００程度である。
【００３３】
バインダー樹脂の含有量は、導電性ペースト１００質量％に対して、好ましくは１質量％以上１０質量％以下であり、より好ましくは３質量％以上６質量％以下である。バインダー樹脂の含有量が上記範囲である場合、導電性及び分散性に優れる。
【００３４】
（有機溶剤）
有機溶剤としては、特に限定されず、上記バインダー樹脂を溶解することができる公知の有機溶剤を用いることができる。有機溶剤としては、例えば、ジヒドロターピニルアセテート、イソボルニルアセテート、イソボルニルプロピネート、イソボルニルブチレート及びイソボルニルイソブチレート、エチレングリコールモノブチルエーテルアセテート、ジプロピレングリコールメチルエーテルアセテートなどのアセテート系溶剤、ターピネオール、ジヒドロターピネオールなどのテルペン系溶剤、トリデカン、ノナン、シクロヘキサンなどの炭化水素系溶剤などが挙げられる。なお、有機溶剤は、１種類を用いてもよく、２種類以上を用いてもよい。
【００３５】
電子部品の小型化に伴い、誘電体層を形成するグリーンシートが薄層化するに従い、導電性ペーストに含まれる有機溶剤が浸透するシートアタックが問題になる場合がある。この様な場合には、有機溶剤として、エチレングリコールモノブチルエーテルアセテート、又はジプロピレングリコールメチルエーテルアセテートから選ばれる少なくとも一種を用いるのが好ましい。また、更にジヒドロターピニルアセテート、イソボルニルプロピオネート、イソボルニルブチレート、又はイソボルニルイソブチレートから選ばれる少なくとも一種を混合して用いるのが好ましい。
【００３６】
有機溶剤の含有量は、導電性ペースト全量に対して、２０質量％以上６０質量％以下が好ましく、３５質量％以上５５質量％以下がより好ましい。有機溶剤の含有量が上記範囲である場合、導電性及び分散性に優れる。
【００３７】
（分散剤）
分散剤は、ＨＬＢ値が３．５以上７．０以下である第１の分散剤を含有する。なお、分散剤は、第１の分散剤以外の分散剤を含んでもよい。
【００３８】
本発明者らは、導電性ペーストに用いる分散剤について、種々の分散剤を検討した結果、分散剤の種類に依らず、ＨＬＢ値が３．５以上７．０以下である第１の分散剤を用いた場合に、導電性ペーストの経時的な粘度変化が少なく、粘度安定性に優れることを見出した。
【００３９】
ＨＬＢ（Hydrophilic-Lipophilic Balance：親水性-親油性バランス)値は、界面活性剤の特性を示すパラメータで、下記（１）〜（６）に例示する複数の計算式で算出される値であり、０から２０までの値をとる。ＨＬＢ値が低い値の場合は親油性が高いことを示し、ＨＬＢ値が高い場合は親水性が高いことを示す。
【００４０】
（１）ＨＬＢ＝７＋１１．７×ｌｏｇ（Ｍｗ/Ｍｏ）
上記式中、Ｍｗ：親水性部の原子量の和、Ｍｏ：親油性部の原子量の和
（２）ＨＬＢ＝７−４．０５×ｌｏｇ（ＣＭＣ）
上記式中、ＣＭＣ：臨界ミセル濃度(mol/l)
（３）１価アルコールのエチレンオキシド誘導体  ＨＬＢ＝Ｅ/５
式中、Ｅ：エチレンオキシドの質量％
（４）多価アルコールの脂肪酸エステルまたはそのエチレンオキシド誘導体
ＨＬＢ＝２０(１−ｓ/Ａ)
上記式中、ｓ：エステルのケン化価、Ａ：原料脂肪酸の中和価
（５）多価アルコール誘導体でケン化価を求めにくい場合
ＨＬＢ＝（Ｅ＋Ｐ）/５
上記式中、Ｅ：エチレンオキシドの質量％   Ｐ：多価アルコールの質量％
（６）ＨＬＢ＝Σ(親水性部の基数)−Σ(親油性部の基数)＋７
【００４１】
なお、ＨＬＢが未知のものは、いったんある油脂で乳化させ、別にＨＬＢが既知である各種ＨＬＢの界面活性剤でその油脂を乳化させて乳化状態が同一となったときのＨＬＢから決定することができる。
【００４２】
第１の分散剤のＨＬＢ値は、いずれの計算式で算出された値であっても適用することができ、３．５以上７．０以下である。第１の分散剤のＨＬＢ値を上記範囲とした場合、導電性ペーストの経時的な粘度変化が少なく、粘度安定性に優れる。
【００４３】
この理由の詳細は不明であるが、親水親油バランスが上記値の範囲内にあることにより、導電性粉末やセラミック粉末などの種々の固形成分に配位する分量が適切となると考えられる。また、余剰の分散剤の発生などが抑制されることにより、似た様な構造を有しながら、ＨＬＢ値が本発明の範囲外の分散剤を用いた場合に比べ、分散性が向上する他、粘度安定性もより向上すると考えられる。
【００４４】
一方、第１の分散剤のＨＬＢ値が３．５未満である場合は、分散剤の親油性が高くなり過ぎ、ペースト中に存在する水分子とミセルを生成できなくなるため、経時粘度安定性に劣る。また、第１の分散剤のＨＬＢ値が７．０を超える場合は、分散剤の親水性が高くなり過ぎ、フィラーとの濡れ性が悪くなるため、経時粘度安定性に劣る。
【００４５】
第１の分散剤としては、ＨＬＢ値が上記範囲である分散剤を、特に限定されることなく用いることができる。その中でも、第１の分散剤としては、下記の一般式（１）で示されるアミン系分散剤を用いるのが好ましい。このアミン系分散剤は、３級アミン、又は、２級アミンであり、アミン基と、１又は２のポリオキシエチレン基とが結合した構造を有する。
【００４６】
【化３】
2020053348.tif 000004
（ただし、式（１）中、Ｒ１は炭素数８〜１６のアルキル基、アルケニル基、又は、アルキニル基を表し、Ｒ２はオキシエチレン基、オキシプロピレン基、又は、メチレン基を表し、Ｒ３はオキシエチレン基、又は、オキシプロピレン基を表し、Ｒ２及びＲ３は、同一でもよく、又は、異なっていてもよい。また、式（１）中のＮ原子と、Ｒ２及びＲ３中のＯ原子とは直接結合せず、かつ、Ｙは０〜２の数であり、Ｚは１〜２の数である。）
【００４７】
上記式（１）中、Ｒ１は、炭素数８〜１６のアルキル基、アルケニル基、又は、アルキニル基を表す。Ｒ１の炭素数が上記範囲である場合、導電性ペースト中の粉末が十分な分散性を有し、溶剤への溶解度に優れる。なお、Ｒ１は、直鎖炭化水素基であることが好ましい。
【００４８】
上記式（１）中、Ｒ２は、オキシエチレン基、オキシプロピレン基、又は、メチレン基を表し、Ｒ３はオキシエチレン基、又は、オキシプロピレン基を表し、Ｒ２及びＲ３は、同一でもよく、又は、異なっていてもよい。また、式（１）中のＮ原子と、Ｒ２及びＲ３中のＯ原子とは直接結合せず、Ｙは０以上２以下の数であり、Ｚは１以上２以下の数である。
【００４９】
例えば、Ｒ２が、−（ＡＯ）Ｙ−で示されるオキシアルキレン基である場合、オキシアルキレン基中のＯ原子は、Ｒ２と隣接するＨ原子と結合する。また、Ｒ２がメチレン基である場合、Ｒ２は、−（ＣＨ２）Ｙ−で示され、Ｙが１〜２の場合、隣接するＨ元素とともにメチル基（−ＣＨ３）、又は、エチル基（−ＣＨ２−ＣＨ３）を形成する。また、Ｒ３が、−（ＡＯ）ｚ−で示されるオキシアルキレン基である場合、オキシアルキレン基中のＯ原子は、Ｒ３と隣接するＨ原子と結合する。
【００５０】
上記式（１）中、Ｙが０の場合、上記アミン系分散剤は、炭素数８〜１６のアルキル基、アルケニル基、又は、アルキニル基と、１つの水素基を有する２級アミンとなる。なお、Ｙが０で、Ｚが２の場合、上記アミン系分散剤は、炭素数８〜１６のアルキル基、アルケニル基、又は、アルキニル基と、１つの水素基と、１つのポリオキシエチレン基またはポリオキシプロピレン基とから構成される２級アミンとなる。
【００５１】
また、上記式（１）中、Ｙが１の場合、上記アミン系分散剤は、炭素数８〜１６のアルキル基、アルケニル基、又は、アルキニル基を有する３級アミンとなる。そして、Ｙが２の場合、上記アミン系分散剤は、炭素数８〜１６のアルキル基、アルケニニル基、又は、アルキニル基と、少なくとも１つのポリオキシエチレン基またはポリオキシプロピレン基を有する３級アミンとなる。
【００５２】
上記式（１）で示されるアミン系分散剤は、例えば、市販の製品から、上記特性を満たすものを選択して用いることができる。また、上記アミン系分散剤は、従来公知の製造方法を用いて、上記特性を満たすように製造してもよい。
【００５３】
第１の分散剤は、導電性ペースト１００質量％に対して、０．４質量％以上１質量％以下含有される。第１の分散剤の含有量が０．４質量％未満の場合、導電性粉末を均一に分散することができず、導電性粉末の凝集などが起こり、乾燥膜密度が高くならなかったり、粘度の経時変化を抑制できなかったりする場合がある。第１の分散剤の含有量が１質量％を超える場合、乾燥膜表面へ余剰な分散剤が残留し、積層、圧着時に乾燥膜表面とグリーンシート表面との密着性を阻害して剥離を生じる場合がある。
【００５４】
また、本実施形態に用いられる分散剤には、第１の分散剤以外に、下記の一般式（２）に示されるアミノ酸系分散剤を第２の分散剤として含有することが更に好ましい。第２の分散剤は、Ｎ−アシルアミノ酸骨格を有し、炭素数１０以上２０以下の鎖状炭化水素基を有する。
【００５５】
【化４】
2020053348.tif 000005
（ただし、式（２）中、Ｒ４は、炭素数１０〜２０の鎖状炭化水素基を表す。）
【００５６】
上記式（２）中、Ｒ４は、炭素数１０以上２０以下の鎖状炭化水素基を表す。Ｒ４は、炭素数が好ましくは１５以上２０以下である。また、鎖状炭化水素基は、直鎖炭化水素基でもよく、分岐炭化水素基であってもよい。また、鎖状炭化水素基は、アルキル基、アルケニル基、又は、アルキニル基であってもよい。Ｒ４は、好ましくは直鎖炭化水素基であり、より好ましくは直鎖アルケニル基であり、二重結合を有する。
【００５７】
本実施形態に係る導電性ペーストは、第２の分散剤、すなわち上記式（２）で示されるアミノ酸系分散剤を更に含有させることにより、粘度経時変化をより抑えることが可能となる。よって、第１の分散剤と第２の分散剤を含む導電性ペーストは、特に高精細な印刷を要求される電子部品などに好適に用いることができる。
【００５８】
第２の分散剤は、例えば、市販の製品から、上記特性を満たすものを選択して用いることができる。また、第２の分散剤は、従来公知の製造方法を用いて、上記特性を満たすように製造してもよい。
【００５９】
導電性ペースト中、第１の分散剤と、任意に第２の分散剤を含む、分散剤の総含有量は、導電性ペースト１００質量％に対して０．４質量％以上２質量％以下である。第１の分散剤と第２の分散剤は、主な分散対象が異なると考えられ、分散剤の総含有量が０．４質量％以上２質量％以下の範囲である場合、分散性が向上し、粘度の変化量も低く抑えられる。分散剤の総含有量が０．４質量％未満の場合、分散剤の効果が十分得られない場合がある。分散剤の総含有量が２質量％を超える場合は、過剰な分散剤が乾燥膜表面に残留し、積層時に導電膜表面とグリーンシート表面との密着性を阻害して剥離を生じ、積層体を形成できない場合がある。
【００６０】
すなわち、第１の分散剤の含有量、及び、分散剤の総含有量が上記範囲内である場合、導電性ペーストの粘度を適切な範囲に調整することができ、また、シートアタックやグリーンシートの剥離不良を抑制することができる。
【００６１】
なお、本発明の導電性ペーストは、上記の第１及び第２の分散剤以外の分散剤を、本発明の効果を阻害しない範囲で含んでもよい。上記以外の分散剤としては、例えば、高級脂肪酸、高分子界面活性剤などを含む酸系分散剤、酸系分散剤以外のカチオン系分散剤、ノニオン系分散剤、両性界面活性剤及び高分子系分散剤などを含んでもよい。また、これらの分散剤は、１種または２種以上組み合わせて用いてもよい。
【００６２】
（その他の成分）
本実施形態の導電性ペーストは、必要に応じて、上記の成分以外のその他の成分を含んでもよい。その他の成分としては、例えば、消泡剤、分散剤、可塑剤、界面活性剤、増粘剤などの従来公知の添加物を用いることができる。
【００６３】
（導電性ペースト）
本実施形態の導電性ペーストの製造方法は、特に限定されず、従来公知の方法を用いることができる。導電性ペーストは、例えば、上記の各成分を、ボールミル、ビーズミル、３本ロールミル、ミキサーなどで攪拌・混練することにより製造することができる。その際、導電性粉末の表面に予め分散剤を塗布すると、導電性粉末が凝集することなく十分にほぐれて、その表面に分散剤が行きわたるようになり、均一な導電性ペーストを得やすい。また、予め、バインダー樹脂を有機溶剤の一部に溶解させて、有機ビヒクルを作製した後、ペースト調整用の有機溶剤へ、導電性粉末、セラミック粉末、有機ビヒクル及び分散剤を添加した後、攪拌・混練し、導電性ペーストを作製してもよい。
【００６４】
導電性ペーストは、導電性ペーストの製造２４時間経過後の粘度を基準（０％）とした場合、その基準日から１１０日間静置後の粘度は、±４０％以内であるのが好ましい。なお、上記導電性ペーストの粘度は、例えば、実施例に記載した方法（ブルックフィールド社製Ｂ型粘度計を用いて１０ｒｐｍ（ずり速度＝４ｓｅｃ−１）の条件で測定する方法）等により測定することができる。
【００６５】
導電性ペーストは、積層セラミックコンデンサなどの電子部品に好適に用いることができる。積層セラミックコンデンサは、誘電体グリーンシートを用いて形成される誘電体層及び導電性ペーストを用いて形成される内部電極層を有する。
【００６６】
積層セラミックコンデンサは、誘電体グリーンシートに含まれる誘電体セラミック粉末と導電性ペーストに含まれるセラミック粉末とが同一組成の粉末であることが好ましい。本実施形態の導電性ペーストを用いて製造される積層セラミックコンデンサは、誘電体グリーンシートの厚さが、例えば３μｍ以下である場合でも、シートアタックやグリーンシートの剥離不良が抑制される。
【００６７】
（電子部品）
以下、本発明の電子部品等の実施形態について、図面を参照しながら説明する。図面においては、適宜、模式的に表現することや、縮尺を変更して表現することがある。また、部材の位置や方向などを、適宜、図１などに示すＸＹＺ直交座標系を参照して説明する。このＸＹＺ直交座標系において、Ｘ方向およびＹ方向は水平方向であり、Ｚ方向は鉛直方向（上下方向）である。
【００６８】
図１Ａ及び図１Ｂは、実施形態に係る電子部品の一例である、積層セラミックコンデンサ１を示す図である。積層セラミックコンデンサ１は、誘電体層１２及び内部電極層１１を交互に積層した積層体１０と外部電極２０とを備える。
【００６９】
以下、上記導電性ペーストを使用した積層セラミックコンデンサの製造方法について説明する。まず、グリーンシートからなる誘電体層上に、導電性ペーストを印刷して、乾燥し、乾燥膜を形成する。この乾燥膜を上面に有する複数の誘電体層を、圧着により積層させて積層体（圧着体）を得た後、積層体を焼成して一体化することにより、内部電極層１１と誘電体層１２とが交互に積層したセラミック積層体１０（積層体１０）を作製する。その後、セラミック積層体１０の両端部に一対の外部電極２０を形成することにより積層セラミックコンデンサ１が製造される。以下に、より詳細に説明する。
【００７０】
まず、未焼成のセラミックシートであるグリーンシートを用意する。このグリーンシートとしては、例えば、チタン酸バリウム等の所定のセラミックの原料粉末に、ポリビニルブチラール等の有機バインダーとターピネオール等の溶剤とを加えて得た誘電体層用ペーストを、ＰＥＴフィルム等の支持フィルム上にシート状に塗布し、乾燥させて溶剤を除去したもの等が挙げられる。なお、グリーンシートからなる誘電体層の厚みは、特に限定されないが、積層セラミックコンデンサの小型化の要請の観点から、０．０５μｍ以上３μｍ以下が好ましい。
【００７１】
次いで、このグリーンシートの片面に、スクリーン印刷法等の公知の方法によって、上述の導電性ペーストを印刷（塗布）して乾燥し、乾燥膜を形成したものを複数枚、用意する。なお、印刷後の導電性ペースト（乾燥膜）の厚みは、内部電極層１１の薄層化の要請の観点から、乾燥後１μｍ以下とすることが好ましい。
【００７２】
次いで、支持フィルムから、グリーンシートを剥離するとともに、グリーンシートからなる誘電体層とその片面に形成された乾燥膜とが交互に配置されるように積層した後、加熱・加圧処理により積層体を得る。なお、積層体の両面に、導電性ペーストを塗布していない保護用のグリーンシートを更に配置する構成としても良い。
【００７３】
次いで、積層体を所定サイズに切断してグリーンチップを形成した後、当該グリーンチップに対して脱バインダー処理を施し、還元雰囲気下において焼成することにより、セラミック積層体１０を製造する。なお、脱バインダー処理における雰囲気は、大気またはＮ２ガス雰囲気にすることが好ましい。脱バインダー処理を行う際の温度は、例えば２００℃以上４００℃以下である。また、脱バインダー処理を行う際の、上記温度の保持時間を０．５時間以上２４時間以下とすることが好ましい。また、焼成は、内部電極層に用いる金属の酸化を抑制するために還元雰囲気で行われ、また、積層体の焼成を行う際の温度は、例えば、１０００℃以上１３５０℃以下であり、焼成を行う際の、温度の保持時間は、例えば、０．５時間以上８時間以下である。
【００７４】
グリーンチップの焼成を行うことにより、グリーンシート中の有機バインダーが完全に除去されるとともに、セラミックの原料粉末が焼成されて、セラッミック製の誘電体層１２が形成される。また乾燥膜中の有機ビヒクルが除去されるとともに、ニッケル粉末またはニッケルを主成分とする合金粉末が焼結もしくは溶融、一体化されて、内部電極が形成され、誘電体層１２と内部電極層１１とが複数枚、交互に積層された積層セラミック焼成体が形成される。なお、酸素を誘電体層の内部に取り込んで信頼性を高めるとともに、内部電極の再酸化を抑制するとの観点から、焼成後の積層セラミック焼成体に対して、アニール処理を施してもよい。
【００７５】
そして、作製した積層セラミック焼成体に対して、一対の外部電極２０を設けることにより、積層セラミックコンデンサ１が製造される。例えば、外部電極２０は、外部電極層２１及びメッキ層２２を備える。外部電極層２１は、内部電極層１１と電気的に接続される。なお、外部電極２０の材料としては、例えば、銅やニッケル、またはこれらの合金が好適に使用できる。なお、電子部品は、積層セラミックコンデンサに限定されず、積層セラミックコンデンサ以外の電子部品であってもよい。
【実施例】
【００７６】
以下、本発明を実施例と比較例に基づき詳細に説明するが、本発明は実施例によって何ら限定されるものではない。
【００７７】
［使用材料］
（導電性粉末）
導電性粉末としては、ＣＶＤ法で作製された市販の平均粒径０．３μｍのＮｉ粉末を使用した。
【００７８】
（セラミック粉末）
セラミック粉末としては、市販の平均粒径０．１μｍのチタン酸バリウム（ＢａＴｉＯ３）を使用した。
【００７９】
（バインダー樹脂）
バインダー樹脂としては、市販のエチルセルロース樹脂（ダウケミカル社製ＳＴＤ−１００）を使用した。
【００８０】
（分散剤）
（１）アミン系分散剤として、下記の分散剤Ａ１〜Ａ３を用いた。
分散剤Ａ１：上記一般式（１）中、Ｒ１＝Ｃ１２Ｈ２５、Ｒ２＝なし、Ｒ３＝Ｃ２Ｈ４Ｏ、Ｙ＝０、Ｚ＝１で示され、ＨＬＢ値が３．８のアミン系分散剤。
分散剤Ａ２：上記一般式（１）中、Ｒ１＝Ｃ１２Ｈ２５、Ｒ２＝Ｃ２Ｈ４Ｏ、Ｒ３＝Ｃ２Ｈ４Ｏ、Ｙ＝１、Ｚ＝１で示され、ＨＬＢ値が６．４のアミン系分散剤。
分散剤Ａ３：上記一般式（１）中、Ｒ１＝Ｃ１２Ｈ２５、Ｒ２＝Ｃ２Ｈ４Ｏ、Ｒ３＝Ｃ２Ｈ４Ｏ、Ｙ＝１以上、Ｚ＝１以上で示され、ＨＬＢ値が１２．５のポリオキシエチレン基を有するアミン系分散剤（比較例として使用）。
（２）アミノ酸系分散剤として、上記一般式（２）中、Ｒ４＝Ｃ１７Ｈ３３（直鎖炭化水素基）で示される分散剤Ｂを用いた。
【００８１】
（有機溶剤）
有機溶剤としては、イソボルニルアセテートとエチレングリコールモノブチルエーテルアセテートを混合したものを使用した。
【００８２】
［実施例１］
Ｎｉ粉末４６質量％、セラミック粉末６．９質量％、ビヒクル中のバインダー樹脂３．２質量％、アミン系分散剤（分散剤Ａ１）を０．６質量％、アミノ酸系分散剤（分散剤Ｂ）を０．２質量％、及び、残部として有機溶剤を加え、全体として１００質量％となるよう配合し、これらの材料を混合して導電性ペーストを作製した。作製した導電性ペーストの粘度安定性、及び密着性を下記の方法で評価した。評価結果を表１に示す。
【００８３】
［評価方法］
（粘度安定性：導電性ペーストの粘度の変化量）
導電性ペーストの製造２４時間経過後を基準時点とし、その基準時点と、室温（２５℃）で基準時点より１４日、２８日、１１０日静置後における、それぞれのサンプルの粘度を下記の方法で測定した。そして、製造２４時間経過後（基準時点）の粘度を基準（０％）とした場合の、各静置後のサンプルの粘度の変化量を百分率（％）で表した値（［（静置後の粘度−製造２４時間経過後の粘度）／製造２４時間経過後の粘度］×１００）を求め、粘度の変化量とした。
【００８４】
導電性ペーストの粘度は、ブルックフィールド社製Ｂ型粘度計を用いて１０ｒｐｍ（ずり速度＝４ｓｅｃ−１）の条件で測定した。なお、導電性ペーストの粘度の変化量は少ないほど好ましい。１１０日静置後の導電性ペーストの粘度の変化量が４０％以下である場合を「○」とし、４０％を超える場合を「×」として、導電性ペーストの粘度安定性を評価した。
【００８５】
（密着性）
作製した導電性ペーストをグリーンシート上に、スクリーン印刷法にて印刷（塗布）し、乾燥させて、グリーンシート上に乾燥膜を形成したものを複数作製した。これらのシートを５枚積層し、８０℃、１００ｋｇ／ｃｍ２の圧力で３分間、熱圧着処理を行い、積層体（圧着体）を形成した。得られた積層体において、密着性を以下の基準で評価した。
【００８６】
乾燥膜表面（電極層表面）と、上に積層させたグリーンシート底面との間に１か所でも剥離を生じた場合は、この間の密着性が弱いと判断して「×」とし、剥離を生じなかった場合は、「○」とした。
【００８７】
［実施例２］
アミン系分散剤として、分散剤Ａ２を用いた以外は、実施例１と同様の条件で導電性ペーストを作製した。作製した導電性ペーストの粘度安定性、及び密着性を上記方法で評価した。評価結果を表１に示す。
【００８８】
［実施例３］
セラミック粉末の含有量を１１．５質量％とした以外は、実施例２と同様の条件で導電性ペーストを作製した。作製した導電性ペーストの粘度安定性、及び密着性を上記方法で評価した。評価結果を表１に示す。
【００８９】
［比較例１］
アミン系分散剤として、分散剤Ａ３を用いた以外は、実施例１と同様の条件で導電性ペーストを作製した。作製した導電性ペーストの粘度安定性、及び密着性を上記方法で評価した。評価結果を表１に示す。
【００９０】
［実施例４〜６、比較例２〜４］
アミン系分散剤とアミノ酸系分散剤との含有量を、表２に示した様に変更させた以外は、実施例３と同様の条件で導電性ペーストを作製した。作製した導電性ペーストの粘度の変化量、乾燥膜密度、乾燥膜の表面粗さ、及び密着性を上記方法で評価した。評価結果を表２に示す。
【００９１】
【表１】
2020053348.tif 000006
【００９２】
【表２】
2020053348.tif 000007
【００９３】
［評価結果］
実施例の導電性ペーストは、表１および２の結果に示されるように、１１０日後の粘度変化量が３５％以下であり、積層体に剥離も観察されず、良好な粘度安定性や密着性を示した。
【００９４】
これに対し、ＨＬＢ値が本発明の範囲よりも高い比較例１の導電性ペーストは、粘度安定性に劣り、１４日後の粘度変化量が１３０％と大幅に変化しており、１１０日後には２８０％となり、同一の製造条件で導体を形成するのが困難であることが分かる。
【００９５】
また、アミン系分散剤の含有量が本発明の範囲よりも少ない比較例２の導電性ペーストは、構成材料の分散性が低く粘度安定性に劣り、１４日後の粘度変化量が３６％となり、１１０日後の粘度変化量が９４％と粘度の変化が大きいことが分かる。アミン系分散剤の含有量が本発明の範囲より多い比較例３、及び分散剤の総含有量が本発明の範囲より多い比較例４の導電しペーストは、余剰な分散剤成分が導体表面に残留し、製造された積層体に剥離が生じ、密着性が低下した。
【産業上の利用可能性】
【００９６】
本実施形態に係る導電性ペーストは、分散性に優れるため、経時的な粘度安定性に非常に優れており、かつ積層体において十分な密着性を有しているため、同一ロットでの製造タイミングに差が生じても、同一製造条件でほぼ同じ状態の製品を歩留りよく製造することができる。よって、本実施形態に係る導電性ペーストは、特に携帯電話やデジタル機器などの電子機器のチップ部品（電子部品）である積層セラミックコンデンサの内部電極用の原料として好適に用いることができる。
【符号の説明】
【００９７】
１        積層セラミックコンデンサ
１０      セラミック積層体
１１      内部電極層
１２      誘電体層
２０      外部電極
２１      外部電極層
２２      メッキ層
【図１】
2020053348.tif 000010